(57)【特許請求の範囲】
【請求項１】
内側コア層および外側カバー層を有し、上記内側コア層がアイオノマー組成物から形成されるゴルフボールにおいて、上記アイオノマー組成物は、Ｃ５−Ｃ５０アルキルアクリレートおよびＣ５−Ｃ５０アルキルメタクリレートからなるグループから選択され、多重化により形成されたポリマー性可塑剤を、上記熱可塑性組成物の綜合ポリマー重量をベースにして５ｗｔ％以上の量だけ有し、上記ポリマー性可塑剤は、上記アイオノマー組成物を混合し、成型し、当該組成物から準備された部分を使用する際に、１０％未満しか失われないことを特徴とするゴルフボール。
【請求項２】
内側コア層、外側カバー層、および上記内側コア層および外側カバー層の間に配置される中間層を有し、上記中間層がアイオノマー組成物から形成されるゴルフボールにおいて、上記アイオノマー組成物は、ポリマー性可塑剤を、上記熱可塑性組成物の綜合ポリマー重量をベースにして５ｗｔ％以上の量だけ有し、上記ポリマー性可塑剤のＭＷは１００００未満であり、上記ポリマー性可塑剤は、Ｃ５−Ｃ５０アルキルアクリレートおよびＣ５−Ｃ５０アルキルメタクリレートからなるグループから選択され、多重化により形成され、上記ポリマー性可塑剤は、上記アイオノマー組成物を混合し、成型し、当該組成物から準備された部分を使用する際に、１０％未満しか失われないことを特徴とするゴルフボール。
【発明の詳細な説明】
【技術分野】
【０００１】
この発明は、全般的には、内側コア層、オプションの中間層、および外側カバー層を有するマルチピースゴルフボールに関する。これらの層の少なくとも１つは、ポリマー性（メタ）アクリレート可塑剤を有する熱可塑性組成物から形成される。
【背景技術】
【０００２】
可塑剤は、ゴルフボール層を形成するのに使用される熱可塑性組成物の柔軟性および弾力性を改善するものとして知られている。しかしながら、慣用的な可塑剤は、内部マイグレーション、表面のブルーム現象、層の外へのブリードアウトが生じることがあり、これにより、可塑化組成物から形成された層および隣接層の特性を潜在的に変更する。可塑化組成物から形成された層と隣接層との間の接着問題も招来される。
【０００３】
このため、熱可塑性ゴルフボール組成物と適合性がある非移行性（ｎｏｎ−ｍｉｇｒａｔｉｎｇ）可塑剤に対する要望がある。熱可塑性ゴルフボール組成物中に非移行性の可塑剤を使用するとゴルフボール組成物に以下の利点の少なくとも１つを実現し、これは弾力性の増加、耐久性の改善、長期にわたる特性の安定性の改善である。
【発明の開示】
【０００４】
この発明は、内側コア層、オプションの中間層、および外側カバー層を有するマルチピースゴルフボールを提供する。これらの層の少なくとも１つは、ポリマー性（メタ）アクリレート可塑剤を有する熱可塑性組成物から形成される。
【０００５】
１実施例において、内側コア層が、ポリマー性（メタ）アクリレート可塑剤を有する熱可塑性組成物から形成される。
【０００６】
他の実施例において、ゴルフボールは内側コア層および外側カバー層の間に配される中間層を含み、この中間層がポリマー性（メタ）アクリレート可塑剤を有する熱可塑性組成物から形成される。
【発明を実施するための形態】
【０００７】
この発明のゴルフボールは、ワンピース、ツーピース（すなわちコアおよびカバー）、多層（すなわち、１または複数層のコア、および１または複数層のカバー）、および糸巻きゴルフボールを含み、これは種々のコア構造、中間層、カバー、およびコーティングを具備する。ゴルフボールコアは、コアの中心から外側周囲まで全体的なコアを有する、単独で、単一のコアからなって良く、また、センタすなわち内側コア層が少なくとも１つの外側コア層に包囲されて成って良い。センタ、すなわちコアの最も内側の部分は、ソリッド、空洞、または液体−、ゲル−、または気体−重点であって良い。外側コア層は、ソリッドで良く、または、引っ張られた弾性材料からなる糸巻き層であって良い。ゴルフボールカバーは、また１または複数の層を含んで良く、例えば内側および外側カバー層を具備する二重カバーである。付加的な層がコアおよびカバーの間のオプションで配置されて良い。
【０００８】
この発明のゴルフボールにおいて、少なくとも１つの層が、非移行性ポリマー（メタ）アクリレート可塑剤を有する熱可塑性組成物から形成される。この発明の開示において、用語「非移行性」（ｎｏｎ−ｍｉｇｒａｔｉｎｇ）は、コンパティビリティ問題の結果として、または、熱あるいは溶媒流出のような外部ソースに応じて、熱可塑性組成物からのポリマー性（メタ）アクリレート可塑剤の損失が最小量であることを意味する。ポリマー性（メタ）アクリレート可塑剤は、当該可塑剤が熱可塑性組成物に混入でき、混合、成型、および組成物から準備される部分を使用する間に、組成物中でその位置を維持できるのであれば、当該熱可塑性組成物とコンパチブルであると考えられる。この発明において、混合、成型、および組成物から準備される部分を使用する間の、熱可塑性組成物からのポリマー性（メタ）アクリレート可塑剤の損失が、１０％以下であるならば、ポリマー性（メタ）アクリレートは「実質的に非移行性」である。具体的な実施例において、混合、成型、および組成物から準備される部分を使用する間の、熱可塑性組成物からのポリマー性（メタ）アクリレート可塑剤の損失は、１０％未満、または５％以下、または３％以下、または１％以下、または１％未満である。
【０００９】
１実施例において、ポリマー性（メタ）アクリレート可塑剤は、Ｃ５−Ｃ５０アルキル（メタ）アクリレート、または、２つまたはそれ以上のＣ５−Ｃ５０アルキル（メタ）アクリレートのその場での混合物を、例えば、熱、開始剤（例えば過酸化物）を伴う熱、紫外線光、電子ビーム、またはＸ−線に露出して多重化してポリマー性（メタ）アクリレートを生成することにより準備される。この発明において、「Ｃ５−Ｃ５０アルキル」は、当該基あたり５から５０個の炭素原子を具備する、直鎖、または分岐鎖のアルキル基を意味する。この発明において、「アルキル（メタ）アクリレート」は、アルキルアクリレートおよび／またはアルキルメタクリレートを指す。具体的な実施例において、アルキル（メタ）アクリレートは、２−メチルヘキシル（メタ）アクリレート、オクチル（メタ）アクリレート、デシル（メタ）アクリレート、イソデシル（メタ）アクリレート、ウンデシル（メタ）アクリレート、ドデシル（メタ）アクリレート（ラウレル（メタ）アクリレートとしても知られている）、トリデシル（メタ）アクリレート、テトラデシル（メタ）アクリレート（ミリスチル（メタ）アクリレートとしても知られている）、ペンタデシル（メタ）アクリレート、ドデシル−ペンタデシル（メタ）アクリレート、ラウリル−ミリスチル（メタ）アクリレート、ヘキサデシル（メタ）アクリレート、ヘプタデシル（メタ）アクリレート、オクタデシル（メタ）アクリレート、ノナデシル（メタ）アクリレート、コシル（メタ）アクリレート、エイコシル（メタ）アクリレート、セチル−エイコシルエイコシル（メタ）アクリレート、セチル−ステアリル（メタ）アクリレート、およびこれらの２またはそれ以上の組み合わせからなるグループから選択される。
【００１０】
ポリマー性（メタ）アクリレート可塑剤は典型的には１００００未満、または５０００以下、または２０００以下の重量平均分子量ＭＷを有し、または、１００または３００または５００の下限および２０００または３０００または５０００または１００００の上限を有する範囲内の重量平均分子量ＭＷを有する。
【００１１】
ポリマー性（メタ）アクリレート可塑剤は、熱可塑性組成物中に、典型的には、熱可塑性組成物の綜合ポリマー重量をベースにして、５ｗｔ％または１０ｗｔ％または２０ｗｔ％または３０ｗｔ％または４０ｗｔ％または６０ｗｔ％または７０ｗｔ％の量だけ存在し、または、これらの値から選択された下限および上限を具備する範囲の量だけ存在する。
【００１２】
任意の適切な熱可塑性材料がこの発明の組成物中に使用されて良い。１実施例において、非移行性ポリマー（メタ）アクリレート可塑剤を有する熱可塑性組成物は、非アイオノマー性組成物である。適切な非アイオノマー性組成物は、以下を含み、またそのホモポリマーおよびコポリマー、加えて、少なくとも１つのグラフト化または共重合性官能基、例えば、無水マレイン酸、アミン、エポキシ、イソシアネート、ヒドロキシル、スルホネート、ホスホネート、その他とコンパティビリティがあるそれらの誘導体を含む。
（ａ）非アイオノマー性酸コポリマー、とくにα−オレフィン（Ｏ）のＯ／Ｘ−およびＯ／Ｘ／Ｙ−型の酸コポリマー。Ｏは、α−オレフィン（Ｏ）、好ましくはエチレンおよびプロピレンから選択され；Ｘは、好ましくはアクリル酸、メタクリル酸、エタクリル酸、クロトン酸、マレイン酸、フマル酸およびイタコン酸から選択されたＣ３−Ｃ８α，β−エチレン系不飽和カルボン酸（Ｘ）；Ｙは、２〜１０個の炭素原子を有する脂肪族カルボン酸のビニルエステル、１〜１０個の炭素原子を有するアルキル基のアルキルエステル、例えば１〜１０個の炭素原子を有するアルキル基のアルキルメタクリレートから選択されるオプションの軟化剤モノマー（Ｙ）；
（ｂ）ポリエステル、とくにスルホネートまたはホスホネートのような双溶化基（ｃｏｍｐａｔｉｂｉｌｉｚｉｎｇ  ｇｒｏｕｐ）により修正されたポリエステル。これはポリ（エチレンテレフタレート）、ポリ（ブチレンテレフタレート）、ポリ（プロピレンテレフタレート）、ポリ（トリメチレンテレフタレート）、ポリ（エチレンナフテネート）、およびこれらの誘導体を含み、これに限定されないが、米国特許第６，３５３，０５０号、同第６，２７４，２９８号、および同第６，００１，９３０号に開示されるものを含み、これらの内容は参照してここに組み入れる；
（ｃ）ポリアミド、ポリアミド−エーテル、およびポリアミド−エステル。これは、その内容に限定されないが、米国特許第６，１８７，８６４号、同第６，００１，９３０号、および同第５，９８１，６５４号に開示されるものを含み、これらの内容は参照してここに組み入れる；
（ｄ）ポリイミド、ポリエーテルケトン、およびポリアミドイミド；
（ｅ）ポリウレタン、ポリ尿素、およびこれらのコポリマーおよびブレンド。これはその内容に限定されないが、その内容に限定されないが、米国特許第５，３３４，６７３号、同第５，４８４，８７０号、第６，５０６，８５１号、第６，７５６，４３６号、第６，８３５，７９４号、第６，８６７，２７９号、第６，９６０，６３０号、および同第７，１０５，６２３号、米国特許出願公開第２０１４／００７３４５８号、および同第２００７／０１１７９２３号、および２００２年８月６日に出願された米国特許出願第６０／４０１，０４７号に開示されるものを含み、これらの内容は参照してここに組み入れる；
（ｆ）ポリ（スチレン−コ−無水マレイン酸）、アクリルニトリル−ブタンジエン−スチレン、ポリ（スチルンスホホネート）、ポリエチレンスチレンのようなポリスチレン；
（ｇ）ポリプロピレン、ポリエチレン、および、プロピレンおよびエチレンのコポリマー；
（ｈ）エチレンエラストマー；
（ｉ）プロピレンエラストマー；
（ｊ）スチレンコポリマーおよびスチレンブロックコポリマー；
（ｋ）ダイナミックに加入されたエラストマー；
（ｌ）ポリビニルアセテート、とくに重量で約９％未満のビニルアセテートを有するもの；
（ｍ）ポリカーボネート、ポリカーボネート／アクリロニトリル−ブタジエン−スチレンブレンド、パリカーボネート／ポリウレタンブレンド、およびポリカーボネート／ポリエステルブレンド；
（ｎ）ポリビニルアルコール；
（ｏ）ポリエーテルおよびポリエーテル−エステル；
（ｐ）例えば米国特許出願公開第２００８／０１３２３５９号に開示されるようなエンジニアリング熱可塑性加硫物。その内容は参照してここに組み入れる；
（ｑ）米国特許第６，２７４，６６９号、同第５，９１９，８６２号、同第５，９８１，６５４号、および同第５，７０３，１６６号に開示されているような、メタローセン触媒ポリマー。その内容は参照してここに組み入れる；
（ｒ）米国特許第５，６９１，０６６号、同第６，７４７，１１０号、および同第７，００９，００２号に開示されているような、フルオロポリマー。その内容は参照してここに組み入れる。
（ｓ）以上の２つまたはそれ以上の組み合わせ。
【００１３】
他の実施例において、非移行性ポリマー（メタ）アクリレート可塑剤を有する熱可塑性組成物はアイオノマー性組成物である。適切なアイオノマー組成物は、部分的にまたは高度に中和されたアイオノマーを含み、これは、２またはそれ以上の部分的に中和されたアイオノマーのブレンド、２またはそれ以上の高度に中和されたアイオノマーのブレンド、および１以上の部分的に中和されたアイオノマーと１以上の高度に中和されたアイオノマーのブレンドを含む。好ましいアイオノマーは、Ｏ／Ｘ−およびＯ／Ｘ／Ｙ−タイプの酸コポリマーの塩であり、ここで、Ｏはα−オレフィン、ＸはＣ３−Ｃ８α，β−エチレン系不飽和カルボン酸、Ｙは軟化モノマーである。Ｏは好ましくはエチレンおよびプロピレンから選択され、Ｘは、好ましくは、メタクリル酸、アクリル酸、エタクリル酸、クロトン酸、およびイタコン酸から選択される。メタクリル酸およびアクリル酸がとりわけ好ましい。ここで、「（メタ）アクリル酸」はメタクリル酸および／またはアクリル酸を意味する。同様に、「（メタ）アクリレート」はメタクリレートおよび／またはアクリレートを意味する。Ｙは、好ましくは、アルキル基が１〜８個の炭素原子を有する（メタ）アクリレートおよびアクリル（メタ）アクリレートから選択され、これは、その内容に限定されないけれども、ｎ−ブチル（メタ）アクリレート、イソブチル（メタ）アクリレート、メチル（メタ）アクリレート、およびエチル（メタ）アクリレートを含む。とくに好ましいＯ／Ｘ／Ｙ−タイプのコポリマーは、エチレン／（メタ）アクリル酸／ｎ−ブチル（メタ）アクリレート、エチレン／（メタ）アクリル酸／イソ−ブチル（メタ）アクリレート、エチレン／（メタ）アクリル酸／メチル（メタ）アクリレート、およびエチレン／（メタ）アクリル酸／エチル（メタ）アクリレートである。酸は、典型的には、酸コポリマーの総重量をベースにして、酸コポリマー中に、６ｗｔ％以上、または９ｗｔ％以上、または１０ｗｔ％以上、または１１ｗｔ％以上、または１５ｗｔ％以上、または１６ｗｔ％以上、または１９ｗｔ％以上、または２０ｗｔ％以上の量だけ存在し、または下限が１または４または６または８または１０または１１または１２または１５ｗｔ％で、上限が１５または１６または１７または１９または２０または２０．５または２１または２５または３０または３５または４０ｗｔ％の範囲内の量だけ存在する。酸コポリマーはカチオン源によって少なくとも部分的に中和され、オプションとして大きな分子量の有機酸、例えば、米国特許第６，７５６，４３６号に開示されたものの存在下で中和され、その内容は参照してここに組み入れる。具体的な実施例において、組成物中に存在する４０％未満の酸基が中和される。他の具体的な実施例において、組成物中に存在する４０％から６０％の酸基が中和される。他の具体的な実施例において、組成物中に存在する６０％から７０％の酸基が中和される。他の具体的な実施例において、組成物中に存在する６０％から８０％の酸基が中和される。他の具体的な実施例において、組成物中に存在する７０％から８０％の酸基が中和される。他の具体的な実施例において、組成物中に存在する８０％から１００％の酸基が中和される。適切なカチオン源は、これに限定されないが、アルカリ金属、アルカリ土類金属、遷移金属、および希土類元素の化合物のような金属イオン源；アンモニウム塩およびモノアミン塩；およびこれらの組み合わせを含む。好ましいカチオン源は、リチウム、ナトリウム、カリウム、マグネシウム、セシウム、カルシウム、バリウム、鉛、鈴、亜鉛、アルミニウム、マンガン、ニッケル、クロム、銅またはこれらの組み合わせである。
【００１４】
また、バイモーダルアイオノマー、例えば、ＤｕＰｏｎｔ（商標）ＡＤ１０４３、並びに、米国特許出願公開第２００４／０２２０３４３号、および米国特許第６，５６２，９０６号、同第６，７６２，２４６号、および同第７，２７３，９０３号に開示されたアイオノマーも好適であり、その開示内容は参照してここに組み入れる。
【００１５】
またポリエステルアイオノマーも好適であり、これは、その内容に限定されないけれども、例えば、米国特許第６，４７６，１５７号および同第７，９７４，４６５号に開示されたものであり、その開示内容は参照してここに組み入れる。
【００１６】
また、シリコーンアイオノマーも好適である。好適な熱可塑性シリコーンアイオノマーは、エチレン（Ｅ）、α，β−不飽和カルボン酸（Ｘ）、オプションの軟化剤（Ｙ）からなるＥ／Ｘ／Ｙ−タイプのアイオノマー；熱可塑性ポリウレタン；ポリエステル；およびポリアミドから選択された１または複数の付加的なポリマー成分を、オプションでブレンドする、シリコーンアイオノマーを含む。好適な熱硬化性シリコーンアイオノマーは、熱硬化性ポリウレタンおよびジエンゴム、とくにポリブタジエンから選択される１または複数の付加的なポリマー成分をオプションでブレンドする、シリコーンアイオノマーを含む。シリコーンアイオノマーは、さらに、例えば、米国特許第８，３２９，１５６号（Ｈｏｒｓｔｍａｎ等）；米国特許第８，８３５，５８３号（Ｓａｘｅｎａ等）；Ｂａｔｒａ、Ａｓｈｉｓｈ、Ｃｌａｕｄｅ  Ｃｏｈｅｎ、およびＴ．Ｍ．Ｄｕｎｃａｎの「Ｍａｃｒｏｍｏｌｅｃｕｌｅｓ（２０５）：４２６−３８、Ａｍｅｒｉｃａｎ  Ｃｈｅｍｉｃａｌ  Ｓｏｃｉｅｔｙ、Ｗｅｂ．１  Ｏｃｔ．  ２０１４に開示されており、これらの内容は参照してここに組み入れる。
【００１７】
部分的にまたは高度に中和されたアイオノマーの付加的な熱可塑性または熱硬化性材料とのブレンドも好適であり、これは、その内容に限定されないが、非アイオノマー性酸コポリマー、エンジニアリング熱可塑性材料、スチレンブロックコポリマー、ポリアルケナマー、ポリブタジエン、ポリウレタン、ポリ尿素、ポリエステル、ポリカーボネート／ポリエステルブレンド、ポリアミド、ポリスチレン、熱可塑性エラストマー、メタローセン触媒ポリマー、およびこれらの官能化誘導体を含む。
【００１８】
具体的な実施例において、熱可塑性組成物は、米国特許第７，４６８，００６号に開示された、比較的柔らかなＨＮＰ組成物、および、米国特許第７，２０７，９０３号に開示された、低モジュラスＨＮＰ組成物から選択され、これらの内容は参照してここに組み入れる。
【００１９】
他の具体的な実施例において、熱可塑性組成物は、米国特許第７，４６８，００６号に開示された、比較的硬いＨＮＰ組成物、および、米国特許第７，２０７，９０３号に開示された、高モジュラスＨＮＰ組成物から選択され、これらの内容は参照してここに組み入れる。
【００２０】
他の具体的な実施例において、熱可塑性組成物は、酸ポリマー、非酸ポリマー、カチオン源、および、脂肪酸またはその金属塩をブレンドして形成される。この実施例の具体的な側面において、酸ポリマーは、ｎ−ブチルアクリレートおよびイソブチルアクリレートから選択された軟化剤をオプションで含む、エチレンアクリル酸およびエチレンメタクリル酸コポリマーから選択される。この実施例の他の具体的な側面において、非酸ポリマーは、エチレンアルキルアクリレートポリマー、とくに、ポリエチレン−ブチルアクリレート、ポリエチレン−メチルアクリレート、およびポリエチレン−エチルアクリレート；メタローセン触媒ポリマー；エチレン−ブチルアクリレート−一酸化炭素ポリマーおよびエチレン−ビニルアセテート−一酸化炭素ポリマー；ポリエチレン−ビニルアセテート；硬化点（ｃｕｒｅ  ｓｉｔｅ）モノマーを含むエチレンアルキルアクリレートポリマー；エチレン−プロピレンゴムおよびエチレン−プロピレン−ジエンモノマーゴム；オレフィン系エチレンエラストマー、とくに、エチレンオクテンポリマー、エチレン−ブテンポリマー、エチレン−プロピレンポリマー、およびエチレン−ヘキセンポリマー；スチレンブロックコポリマー；ポリエステルエラストマー；ポリアミドエラストマー；ポリオレフィンゴム、とくに、ポリブタジエン、ポリイソプレン、およびスチレン−ブタジエンゴム；および熱可塑性ポリウレタンである。酸ポリマーおよび非酸ポリマーは組み合わされ、カチオン源と反応させられ、存在するすべての酸基の少なくとも８０％が中和させられるようにする。酸ポリマー、非酸ポリマー、カチオン源、および脂肪酸およびその金属塩をブレンドして形成されるアイオノマー組成物は、さらに、例えば、米国特許出願公開第２０１４／０１１３７４８号に開示され、その内容は参照してここに組み入れられる。
【００２１】
好適なアイオノマー組成物はさらに例えば米国特許出願公開第２００５／００４９３６７号、同第２００５／０１４８７２５号、同第２００５／００２０７４１号、同第２００４／０２２０３４３号、および同第２００３／０１３０４３４号、並びに、特許第５，５８７，４３０号、同第５，６９１，４１８号、同第５，８６６，６５８号、同第６，１００，３２１号、同第６，５６２，９０６号、同第６，６５３，３８２号、同第６，７５６，４３６号、同第６，７７７，４７２号、同第６，７６２，２４６号、同第６，８１５，４８０号、同第６，８９４，０９８号、同第６，９１９，３９３号、同第６，９５３，８２０号、同第６，９９４，６３８号、同第７，３７５，１５１号、および同第７，６５２，０８６号に開示されており、それらの内容は参照してここに組み入れる。
【００２２】
熱可塑性組成物は、オプションで、熱可塑性組成物の総重量をベースにして５０ｗｔ％以下、または３０ｗｔ％以下、または２０ｗｔ％以下、または１５ｗｔ％以下の量だけ、添加物および／またはフィラーを含む。適切な添加物およびフィラーは、これに限定されないが、化学発泡剤およびフォーミング剤、光学的光沢剤、着色剤、蛍光剤、白色化剤、ＵＶ吸収剤、光安定化剤、消泡剤、プロセス助剤、酸化防止剤、安定化剤、軟化剤、香料成分、非重合性可塑剤、衝撃修正剤、ＴｉＯ２、酸コポリマーワックス、表面活性剤、性能性添加物（例えばＡ−Ｃ性能性添加物、とくにＡ−Ｃ（商標）低分子量アイオノマーおよびコポリマー、Ａ−Ｃ（商標）参加ポリエチレン、Ａ−Ｃ（商標エチレンビニルアセテートワックス、およびＡＣｌｙｎ（商標）低分子量アイオノマー、これらはＨｏｎｅｙｗｅｌｌ  Ｉｎｔｅｒｎａｔｉｏｎａｌ  Ｉｎｃから商業的に入手できる）、脂肪酸アミド（例えばエチレンｂｉｓ−ステラミドおよびエチレンｂｉｓ−オレアミド）、脂肪酸およびその塩（例えば、ステアリン酸、オレイン酸、ステアリン酸亜鉛塩、ステアリン酸マグネシウム塩、オレイン酸亜鉛塩、およびオレイン酸マグネシウム塩）、オキシド（例えば、酸化亜鉛、酸化錫、酸化テル、酸化カルシウム、酸化アルミニウム、酸化チタン、酸化マグネシウム、および参加ジルコニウム）、カーボネート（例えば炭酸カルシウム、炭酸亜鉛、炭酸バリウム、および炭酸マグネシウム）、硫酸バリウム、硫酸亜鉛、タングステン、炭化タングステン、シリカ、ケイ酸鉛、リグリンド、クレイ、マイカ、タルク、ナノフィラー、カーボンブラック、ガラスフレーク、粉砕ガラス、フロック、ファイバ、およびこれらの混合物を含む。適切な添加物およびフィラーは、例えば、米国特許出願公開第２００３／０２２５１９７号により十分に記載されており、その内容は参照してここに組み入れる。
【００２３】
熱可塑性組成物は、オプションで、１または複数のメルトフロー修正剤を含む。適切なメルトフロー修正剤は、ＡＳＴＭＤ−１２３８、条件Ｅを用いて、１９０°Ｃで、２１６０グラム重量を用いて測定したときに組成物のメルトフローを増大させる材料を含む。適切なメルトフロー修正剤の例は、これに限定されないが、脂肪酸または脂肪酸塩（これに限定されないが、米国特許第５，３０６，７６０号に開示されたものを含み、その内容は参照してここに組み入れる）；脂肪アミド；多価アルコール（これに限定されないが、米国特許第７，３５６，１２８号明細書および米国特許出願時公開第２０１０／００９９５１４号に開示されたものを含み、その内容は参照してここに組み入れる）；ポリ乳酸（これに限定されないが、米国特許第７，６４２，３１９号に開示されたものを含み、その内容は参照してここに組み入れる）；および、米国特許出願時公開第２０１０／００９９５１４号および米国特許出願公開第２００９／０２０３４６９号に開示された修正剤を含み、その内容は参照してここに組み入れる。フロー増強添加剤は、また、これに限定されないが、モンタン酸およびその塩、ビス−ステオロイルエチレンジアミン、モノ−およびポリアルコールエステル、例えば、ペンタエリトリトールテトラステアレート、両性イオン化合物、および、メタローセン触媒ポリエチレンおよびポリプロピレンワックス（そのマレイン酸無水物修正バージョンを含む）、アミドワックス、およびアルキレンジアミド、例えばビステアルアミド（ｂｉｓｔｅａｒａｍｉｄｅ）も含む。とくに適切な脂肪アミドは、これに限定されないが、飽和脂肪酸モノアミド（例えば、ラウリンサン酸アミド、バルトミン酸アミド、アラキン酸アミド、ベヘン酸アミド、ステアリン酸アミド、および、１２−ヒドロキシステアリン酸アミド）；不飽和脂肪酸モノアミド（例えば、オレイン酸アミド、エルカ酸アミド、およびリシノール酸アミド）；Ｎ−置換脂肪酸アミド（例えば、Ｎ−ステアリルステアリン酸アミド、Ｎ−ベヘニルベヘン酸アミド、Ｎ−ステアリルベヘン酸アミド、Ｎ−ベヘニルステアリン酸アミド、Ｎ−オレイルオレイン酸アミド、Ｎ−オレイルステアリン酸アミド、Ｎ−ステアリルオレイン酸アミド、Ｎ−ステアリルエルカ酸アミド、エルシルエルカ酸アミド、およびエルシルステアリン酸アミド、Ｎ−オレイルパルミトアミド、メチロールアミド（より好ましくは、メチロールステアリン酸アミド、メチロールベヘン酸アミド））；飽和脂肪酸ビス−アミド（例えば、メチレンビス−ステアリン酸アミド、エチレンビス−ステアリン酸アミド、エチレンビス−イソステアリン酸アミド、エチレンビス−ヒドロキシステアリン酸アミド、エチレンビス−ベヘン酸アミド、ヘキサメチレンビス−ステアリン酸アミド、ヘキサメチレンビス−ベヘン酸アミド、ヘキサメチレンビス−ヒドロキシステアリン酸アミド、Ｎ，Ｎ'−ジステアリルアジピン酸アミド、およびＮ，Ｎ'−ジステアリルセバカミド）；不飽和脂肪酸ビス−アミド（例えば、エチレンビス−オレイン酸アミド、ヘキサメチレンビス−オレイン酸アミド、Ｎ，Ｎ'−ジオレイルアジピン酸アミド、Ｎ，Ｎ'−ジオレイルセバカミド）；および、飽和および不飽和脂肪酸テトラアミド、ステアリルエルカ酸アミド、エチレンビスステアリン酸アミド、およびエチレンビス−オレイン酸アミドを含む。商業的に入手可能な脂肪酸アミドの適切な例は、これに限定されないが、Ｃｈｅｍｔｕｒａ社から商業的に入手可能なＫｅｍａｍｉｄｅ（商標）脂肪酸、例えば、Ｋｅｍａｍｉｄｅ（商標）Ｂ（ベヘン酸アミド／アラキドアミド）、Ｋｅｍａｍｉｄｅ（商標）Ｗ４０（Ｎ，Ｎ'−エチレンビスステアリン酸アミド）、Ｋｅｍａｍｉｄｅ（商標）Ｐ１８１（オレイルパルミトアミド）、Ｋｅｍａｍｉｄｅ（商標）Ｓ（ステアリン酸アミド）、Ｋｅｍａｍｉｄｅ（商標）Ｕ（オレイン酸アミド）、Ｋｅｍａｍｉｄｅ（商標）Ｅ（エルカ酸アミド）、Ｋｅｍａｍｉｄｅ（商標）Ｏ（オレイン酸アミド）、Ｋｅｍａｍｉｄｅ（商標）Ｗ４５（Ｎ，Ｎ'−エチレンビスステアリン酸アミド）、Ｋｅｍａｍｉｄｅ（商標）Ｗ２０（Ｎ，Ｎ'−エチレンビスオレイン酸アミド）、Ｋｅｍａｍｉｄｅ（商標）Ｅ１８０（ステアリルエルカ酸アミド）、Ｋｅｍａｍｉｄｅ（商標）Ｅ２２１（エルシルエルカ酸アミド）、Ｋｅｍａｍｉｄｅ（商標）Ｓ１８０（ステアリルステアリン酸アミド）、Ｋｅｍａｍｉｄｅ（商標）Ｓ２２１（エルシルステアリン酸アミド）；および、Ｃｒｏｄａ  Ｕｎｉｖｅｒｓａｌ社から商業的に入手可能な、Ｃｒｏｄａｍｉｄｅ（商標）脂肪アミド、例えば、Ｃｒｏｄａｍｉｄｅ（商標）ＯＲ（オレイン酸アミド）、Ｃｒｏｄａｍｉｄｅ（商標）ＥＲ（エルカ酸アミド）、Ｃｒｏｄａｍｉｄｅ（商標）ＳＲ（ステアリン酸アミド）、Ｃｒｏｄａｍｉｄｅ（商標）ＢＲ（ベヘン酸アミド）、Ｃｒｏｄａｍｉｄｅ（商標）２０３（オレイルパルミトアミド）、および、Ｃｒｏｄａｍｉｄｅ（商標）２１２（ステアリルエルカ酸アミド）を含む。
【００２４】
この発明の熱可塑性組成物を製造するのに使用するために適切な商業的に入手可能なアイオノマーおよび他の熱可塑性材料の非制限的な例は、Ｅ．Ｉ．ｄｕＰｏｎｔ  ｄｅ  Ｎｅｍｏｕｒｓ  ａｎｄ  Ｃｏｍｐａｎｙから商業的に入手可能なＳｙｒｌｙｎ（商標）アイオノマー、ＤｕＰｏｎｔ（商標）ＨＰＦ１０００およびＨＰＦ２０００高中和アイオノマー；Ａ．Ｓｃｈｕｌｍａｎ，Ｉｎｃから商業的に入手可能なＣｌａｒｉｘ（商標）アイオノマー；ＥｘｘｏｎＭｏｂｉｌｅ  Ｃｈｅｍｉｃａｌ  Ｃｏｍｐａｎｙから商業的に入手可能なＩｏｔｅｋ（商標）アイオノマー；Ｔｈｅ  Ｄｏｗ  Ｃｈｅｍｉｃａｌ  Ｃｏｍｐａｎｙから商業的に入手可能なＡｍｐｌｉｆｙ（商標）ＩＯアイオノマー；Ｔｈｅ  Ｄｏｗ  Ｃｈｅｍｉｃａｌ  Ｃｏｍｐａｎｙから商業的に入手可能なＡｍｐｌｉｆｙ（商標）ＧＲ官能性ポリマーおよびＡｍｐｌｉｆｙ（商標）ＴＹ官能性ポリマー；Ｅ．Ｉ．ｄｕＰｏｎｔ  ｄｅ  Ｎｅｍｏｕｒｓ  ａｎｄ  Ｃｏｍｐａｎｙから商業的に入手可能なＦｕｓａｂｏｎｄ（商標）官能化ポリマー（；ＥｘｘｏｎＭｏｂｉｌｅ  Ｃｈｅｍｉｃａｌ  Ｃｏｍｐａｎｙから商業的に入手可能なＥｘｘｅｌｏｒ（商標）無水マレイン酸ドラフト化ポリマー；ＥｘｘｏｎＭｏｂｉｌｅ  Ｃｈｅｍｉｃａｌ  Ｃｏｍｐａｎｙから商業的に入手可能なＥｘｘｏｎＭｏｂｉｌｅ（商標）ＰＰシリーズポリプロピレンインパクトコポリマー；ＥｘｘｏｎＭｏｂｉｌｅ  Ｃｈｅｍｉｃａｌ  Ｃｏｍｐａｎｙから商業的に入手可能な、Ｖｉｓｔａｍａｘｘ（商標）プロピレンベースのエラストマー；ＥｘｘｏｎＭｏｂｉｌｅ  Ｃｈｅｍｉｃａｌ  Ｃｏｍｐａｎｙから商業的に入手可能な、Ｅｘａｃｔ（商標）プラストマー；ＥｘｘｏｎＭｏｂｉｌｅ  Ｃｈｅｍｉｃａｌ  Ｃｏｍｐａｎｙから商業的に入手可能なＳａｎｔｏｐｒｅｎｅ（商標）熱可塑性加硫エラストマー；Ｋｒａｔｏｎ  Ｐｅｒｆｏｒｍａｎｃｅ  Ｐｏｌｙｍｅｒ  Ｉｎｃから商業的に入手可能な、Ｋｒａｔｏｎ（商標）スチレンブロックコポリマー；Ｋｕｒａｒａｙ  Ｃｏ．，  Ｌｔｄから商業的に入手可能な、Ｓｅｐｔｏｎ（商標）スチレンブロックコポリマー；Ａｒｋｅｍａ  Ｃｏｒｐｏｒａｔｉｏｎから商業的に入手可能な、Ｌｏｔａｄｅｒ（商標）エチレンアクリレートベースのポリマー；Ｃｈｅｍｔｕｒａ  Ｃｏｒｐｏｒａｔｉｏｎから商業的に入手可能な、Ｐｏｌｙｂｏｎｄ（商標）グラフト化ポリエチレンおよびポリプロピレン；Ａｒｋｅｍａ  Ｉｎｃ．から商業的に入手可能なＰｅｂａｘ（商標）ポリエーテルおよびポリエステルアミド；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｈｙｔｒｅｌ（商標）のようなポリエステルベースの熱可塑性エラストマー、およびＴｉｃｏｎａから商業的に入手可能なＲｉｔｅｆｌｅｘ（商標）ポリエステルエラストマー；Ｔｈｅ  Ｌｕｂｒｉｚｏｌ  Ｃｏｒｐｏｒａｔｉｏｎから商業的に入手可能な、Ｅｓｔａｎｅ（商標）熱可塑性ポリウレタン；ＥＭＳ  Ｇｒｉｖｏｒｙから商業的に入手可能な、Ｇｒｏｖｏｒｙ（商標）ポリアミドおよびＧｒｉｌａｍｉｄ（商標）ポリアミド；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｚｙｔｅｌ（商標）ポリアミド樹脂およびＥｌｖａｍｉｄｅ（商標）ナイロンマルチポリマー樹脂；Ｅ．Ｉ．ｄｕＰｏｎｔ  ｄｅ  Ｎｅｍｏｕｒｓ  ａｎｄ  Ｃｏｍｐａｎｙから商業的に入手可能な、Ｅｌｖａｌｏｙ（商標）アクリレートコポリマー樹脂；ＢＡＳＦから商業的に入手可能なＥｌａｓｔｏｌｌａｎ（商標）ポリウレタンベースの熱可塑性エラストマー；ＳＡＢＩＣ  ｉｎｎｏｖａｔｉｖｅ  Ｐｌａｓｔｉｃから商業的に入手可能なＸｙｌｅｘ（商標）ポリカーボネート／ポリエステルブレンド；およびこれらの２以上の組み合わせである。
【００２５】
［ゴルフボール用途］
この発明の組成物は種々のゴルフボール用途に使用することができ、その用途は、少なくとも１つの層が、非移行性ポリマー（メタ）アクリレート可塑剤を有する組成物から形成される限り、糸巻き層、ワンピース、ツーピース、および多層ボールを含む。非移行性ポリマー（メタ）アクリレート可塑剤を有する組成物から形成される２またはそれ以上の層を有するゴルフボールにおいては、そのような層は、同一または異なる組成物から形成されて良い。非移行性ポリマー（メタ）アクリレート可塑剤を有する組成物から形成される層は、内側コア層、中間層、または外側カバー層のいずれの１つまたは複数であって良い。
【００２６】
具体的な実施例において、ゴルフボールは、非移行性ポリマー（メタ）アクリレート可塑剤を有する組成物から形成されるワンピースゴルフボールである。
【００２７】
他の具体的な実施例において、ゴルフボールは、少なくとも１つの層が非移行性ポリマー（メタ）アクリレート可塑剤を有する組成物から形成される、ツーピースまたは多層ボールである。熱可塑性組成物は、内側コア層、外側カバー層、オプションの中間層、またはそれらの組み合わせの中に存在して良い。
【００２８】
さらに他の具体的な実施例において、この発明は、ゴム製コア、非移行性ポリマー（メタ）アクリレート可塑剤を有する組成物から形成される中間層、およびポリウレタンまたはポリ尿素の外側カバー層を具備する多層ボールを提供する。好ましくは、ゴム製コアの組成物は、ベースゴム、架橋剤、フィラー、共架橋または開始剤、およびシス・ツー・トランス変換材料（例えば有機硫黄または無機硫黄化合物）を有する。典型的なベースゴム材料は、天然ゴムおよび合成ゴムを含み、これはその内容に限定されないが、ポリブタジエン、およびスチレン−ブタジエンを含む。架橋剤は、典型的には、（メタ）アクリル酸のような３個から８個の炭素原子を具備する酸の、亜鉛塩またはマグネシウム塩のような金属塩を含む。開始剤は、硬化サイクルにおいて分解する任意の既知の重合開始剤であって良く、これに限定されないが、ジクミルペルオキシド、１，１−ジ−（ｔ−ブチルペルオキシ）３，３，５−トリメチルシクロヘキサン、ａ−ａビス−（ｔ−ブチルペルオキシ）ジイソプロピルベンゼン、２，５−ジメチル−２，５ジ−（ｔ−ブチルペルオキシ）ヘキサン、またはジ−ｔ−ブチルペルオキシド、およびこれらの混合物を含む。ベースゴム、架橋剤、フィラー、共架橋剤、および開始剤の適切なタイプおよび量については例えば米国特許出願公開第２００３／０１４４０８７号に十分に説明されており、その内容は参照してここに組み入れる。ゴルフボールに使用できる種々のボール構造および材料についても、米国特許出願公開第２００３／０１４４０８７号を参照されたい。
【００２９】
この発明は、ゴルフボール層を製造するいずれの具体的な方法に制約されない。層は任意の適切な手法により形成でき、これは射出成型、圧縮成形、キャスティング、および反応性射出成型を含むことに留意されたい。
【００３０】
この発明のゴルフボールは典型的には０．７００以上、好ましくは０．７５０以上、より好ましくは０．７８０以上、さらに好ましくは０．７９０以上のＣＯＲを有する。
【００３１】
ここで使用されるように、ＣＯＲは、球を空気砲から２つの所定の速度で打ち出し、１２５ｆｔ／ｓの速度でのＣＯＲを計算することにより決定される。複数の弾道光スクリーンがボール速度を測定するために固定距離で空気砲およびスチール板の間に配置される。ボールがスチール板へ移動するときに、各光スクリーンが活性化され、各光スクリーンにおける時間を測定する。これにより、ボールの入射速度に反比例した入射移行時間が得られる。ボールはスチール板と衝突して複数の光スクリーンを通り抜けてリバウンドし、これが光スクリーン間を移行するのに要する時間間隔を測定する。これにより、ボールの飛び出し速度に反比例した飛び出し移行時間が得られる。ＣＯＲは飛び出し移行時間間隔の入射移行時間間隔に対する比、ＣＯＲ＝Ｖｏｕｔ／Ｖｉｎ＝Ｔｉｎ／Ｔｏｕｔとして計算される。
【００３２】
この発明のゴルフボールは典型的には４０以上の圧縮を有し、または、下限が４０または５０または６０または６５または７５または８０または９０で上限が９５または１００または１０５または１１０または１１５または１２０の範囲内の圧縮を有する。
【００３３】
圧縮は、ゴルフボール設計において重要な要素である。例えば、コアの圧縮はドライバーから離れるボールのスピンおよびフィーリングに影響を与えることができる。Ｊｅｆｆ  Ｄａｌｔｏｎ、Ｃｏｍｐｒｅｓｓｉｏｎ  ｂｙ  Ａｎｙ  Ｏｔｈｅｒ  Ｎａｍｅ、Ｓｃｉｅｎｃｅ  ａｎｄ  Ｇｏｌｆ  ＩＶ、Ｐｒｏｃｅｅｄｉｎｇｓ  ｏｆ  ｔｈｅ  Ｗｏｒｌｄ  Ｓｃｉｅｎｔｉｆｉｃ  Ｃｏｎｇｒｅｓｓ  ｏｆ  Ｇｏｌｆ（Ｅｒｉｃ  Ｔｈａｉｎ  ｅｄ．  Ｒｏｕｔｅｄｇｅ、２００２）（「Ｊ．  Ｄａｌｔｏｎ」という）に開示されるように、種々の異なる手法が圧縮を測測地するのに使用でき、これは、Ａｔｔｉ圧縮、Ｒｉｅｈｌｅ圧縮、種々の固定荷重およびオフセットでの荷重／偏位測定、および有効モジュラスを含む。この発明の目的に関しては、「圧縮」はＡｔｔｉ圧縮を指し、Ａｔｔｉ圧縮試験装置を用いて既知の手順で測定され、ここでは、ピストンがバネに抗してボールを圧縮するのに使用される。ピストンの移動を固定して、スプリングの偏位を測定する。スプリングの偏位の測定はボールと接触しても始まらない。そうでなくて、スプリングの変位の最初のほぼ１．２５ｍｍ（０．０５インチ）がオフセットである。非常に剛性が小さなコアはスプリングを１．２５ｍｍより多く撓まさず、ゼロのＡｔｔｉ圧縮が測定される。Ａｔｔｉ圧縮テスタは４２．７ｍｍ（１．６８インチ）の径の物体を測定するように設計されているので、コアの圧縮をこれらテスタで測定するためには、コアは隙間を埋めて４２．７ｍｍ（１．６８インチ）の高さとなるようにしなければならない。Ａｔｔｉ圧縮からＲｉｅｈｌｅ圧縮（コア）、Ｒｉｅｈｌｅ（ボール）、１００ｋｇ偏位、１３０−１０ｋｇ偏位または有効モヂュラスへの変換は、「Ｊ．  Ｄａｌｔｏｎ」内に与えられた式に従って実行できる。
【００３４】
合衆国ゴルフ協会仕様は競技用ゴルフボールの最小サイズを１．６８０インチに制限している。最大径に関する仕様はなく、また、任意のサイズのゴルフボールをリクリエーションプレイに使用できる。この発明のゴルフボールの全体的な直径は任意のサイズであって良い。この発明のゴルフボールの好ましい径は１．６８インチから１．８００インチである。より好ましくは、この発明のゴルフボールの全体の径は１．６８０インチから１．７６０インチ、より好ましくは１．６８０インチから１．７４０インチである。
【００３５】
ここに数値の下限および数値の上限が示されるときには、これらの値の任意の組み合わせが採用されて良いと理解されたい。
【００３６】
ここに引用された、優先権種類を含む、すべての特許、公報、テスト手順、および他の参照文献は、そのような開示内容がこの発明と矛盾しない範囲で、かつ、法令がそのような組み入れを許容する範囲で、参照してここにすべて組み入れられる。
【００３７】
この発明の説明的な実施例が具体的に説明されたけれども、この発明の趣旨および範囲から逸脱することのない、種々の他の変更の実施が、当業者に明らかであることを理解されたい。したがって、添付の特許請求の範囲がここに示される例および記述に限定されることを意図するのではなく、当該特許請求の範囲が、この発明に内在する特徴および特許されるべき新規な点のすべてをカバーすることを意図されており、これは当業者によって均等と扱われるすべての特徴を含むことに留意されたい。
以下、ここで説明した技術的特徴を列挙する。
［技術的特徴１］
熱可塑性組成物から形成される少なくとも１つの層を有するゴルフボールにおいて、上記熱可塑性組成物は、Ｃ５−Ｃ５０アルキルアクリレートおよびＣ５−Ｃ５０アルキルメタクリレートからなるグループから選択されたポリマー性可塑剤を、上記熱可塑性組成物の綜合ポリマー重量をベースにして５ｗｔ％以上の量だけ有することを特徴とするゴルフボール。
［技術的特徴２］
上記熱可塑性組成物はアイオノマー組成物である技術的特徴１記載のゴルフボール。
［技術的特徴３］
上記ポリマー性可塑剤は、ラウレルアクリレート、ラウレルメタクリレート、イソデシルアクリレート、イソデシルメタクリレート、２−メチルヘキシルアクリレート、２−メチルヘキシルメタクリレート、トリデシルアクリレート、トリデシルメタクリレート、ステアリルアクリレート、およびステアリルメタクリレートからなるグループから選択される技術的特徴１記載のゴルフボール。
［技術的特徴４］
上記ポリマー性可塑剤は、上記熱可塑性組成物の綜合ポリマー重量をベースにして５ｗｔ％から７０ｗｔ％の量だけ上記熱可塑性組成物中に存在する技術的特徴１記載のゴルフボール。
［技術的特徴５］
上記ポリマー性可塑剤は、上記熱可塑性組成物の綜合ポリマー重量をベースにして５ｗｔ％から６０ｗｔ％の量だけ上記熱可塑性組成物中に存在する技術的特徴１記載のゴルフボール。
［技術的特徴６］
上記ポリマー性可塑剤のＭＷは、１００００未満である技術的特徴１記載のゴルフボール。
［技術的特徴７］
上記ポリマー性可塑剤のＭＷは、５０００未満である技術的特徴１記載のゴルフボール。
［技術的特徴８］
上記ポリマー性可塑剤のＭＷは、２０００未満である技術的特徴１記載のゴルフボール。
［技術的特徴９］
上記ポリマー性可塑剤のＭＷは、１００から２０００である技術的特徴１記載のゴルフボール。
［技術的特徴１０］
上記ポリマー性可塑剤のＭＷは、３００から２０００である技術的特徴１記載のゴルフボール。
［技術的特徴１１］
上記ゴルフボールは内側コア層および外側カバー層を有し、上記内側コア層が上記熱可塑性組成物から形成される技術的特徴１記載のゴルフボール。
［技術的特徴１２］
上記ゴルフボールは内側コア層、外側カバー層、および上記内側コア層および上記外側カバー層の間に配される中間層を有し、上記中間層が上記熱可塑性組成物から形成される技術的特徴１記載のゴルフボール。
［技術的特徴１３］
熱可塑性組成物から形成される少なくとも１つの層を有するゴルフボールにおいて、上記熱可塑性組成物は、ポリマー性可塑剤を、上記熱可塑性組成物の綜合ポリマー重量をベースにして５ｗｔ％以上の量だけ有し、上記ポリマー性可塑剤のＭＷは１００００未満であり、上記ポリマー性可塑剤は、Ｃ５−Ｃ５０アルキルアクリレートおよびＣ５−Ｃ５０アルキルメタクリレートからなるグループから選択されることを特徴とするゴルフボール。
［技術的特徴１４］
上記熱可塑性組成物はアイオノマー組成物である技術的特徴１３記載のゴルフボール。
［技術的特徴１５］
上記ポリマー性可塑剤は、ラウレルアクリレート、ラウレルメタクリレート、イソデシルアクリレート、イソデシルメタクリレート、２−メチルヘキシルアクリレート、２−メチルヘキシルメタクリレート、トリデシルアクリレート、トリデシルメタクリレート、ステアリルアクリレート、およびステアリルメタクリレートからなるグループから選択される技術的特徴１３記載のゴルフボール。
［技術的特徴１６］
上記ポリマー性可塑剤は、上記熱可塑性組成物の綜合ポリマー重量をベースにして５ｗｔ％から７０ｗｔ％の量だけ上記熱可塑性組成物中に存在する技術的特徴１３記載のゴルフボール。
［技術的特徴１７］
上記ポリマー性可塑剤は、上記熱可塑性組成物の綜合ポリマー重量をベースにして５ｗｔ％から６０ｗｔ％の量だけ上記熱可塑性組成物中に存在する技術的特徴１３記載のゴルフボール。
［技術的特徴１８］
上記ゴルフボールは内側コア層および外側カバー層を有し、上記内側コア層が上記熱可塑性組成物から形成される技術的特徴１３記載のゴルフボール。
［技術的特徴１９］
上記ゴルフボールは内側コア層、外側カバー層、および上記内側コア層および上記外側カバー層の間に配される中間層を有し、上記中間層が上記熱可塑性組成物から形成される技術的特徴１３記載のゴルフボール。